(57)【要約】【課題】ナイロン繊維を主たる構成繊維として含む糸をインディゴ系染料で中白にしかも連続的に染め上げることが可能なデニム製品用糸の製造方法等を提供することを目的とする。【解決手段】ナイロン繊維を主たる構成繊維として含む糸を、３５〜８８℃のアルカリ性の染色液に対して浸漬する工程と、その後インディゴ系染料を酸化する工程とを含むデニム製品用糸の製造方法であり、前記糸を染色液に対して浸漬する工程は糸の芯の部分に染料が浸透しないように糸に張力を掛けた状態で行われるものであり、染色されたデニム製品用糸は、その芯の部分が中白であり、芯の外側はインディゴによって染色されたものであるデニム製品用糸の製造方法である。【選択図】図１
2018145556.tif 000002
【特許請求の範囲】
【請求項１】
ナイロン繊維を主たる構成繊維として含む糸を、インディゴ系染料を含有する３５〜８８℃の染色液に対して浸漬して、デニム製品用糸を連続的に製造する方法であり、
前記糸を染色液に対して浸漬する工程は糸の芯の部分に染料が浸透しないように糸に張力を掛けた状態で連続的に行われるものであり、
染色されたデニム製品用糸は、その芯の部分が中白であり、芯の外側はインディゴ系染料によって染色されたものであるデニム製品用糸の製造方法。
【請求項２】
前記糸を染色液に対して浸漬する工程は、前記糸で構成したロープに張力を掛けた状態で染色液に対して浸漬するものである請求項１に記載のデニム製品用糸の製造方法。
【請求項３】
前記糸を染色液に浸漬する工程は複数回にわたって行われるものであり、その浸漬する回数は一定であり、染色液のインディゴ濃度を５〜１００ｇ/Ｌの範囲で変更する請求項１又は２に記載のデニム製品用糸の製造方法。
【請求項４】
染色液のｐＨは、１１．０〜１３．９である請求項１ないし３のいずれかに記載のデニム製品用糸の製造方法。
【請求項５】
ナイロン繊維を主たる構成繊維として含む糸は、ナイロンの短繊維を紡績してなるスパン糸である請求項１ないし４のいずれかに記載のデニム製品用糸の製造方法。
【請求項６】
ナイロン繊維を主たる構成繊維として含む糸は、ナイロンの長繊維より構成されるフィラメント糸である請求項1ないし５のいずれかに記載のデニム製品用糸の製造方法。
【請求項７】
ナイロン繊維を主たる構成繊維として含む糸であって、糸の芯部が中白であり、芯部の外側はインディゴによって染色された状態であるデニム製品用糸。
【請求項８】
請求項７に記載されたデニム製品用糸を生地を構成する糸とするデニム製品用生地。
【請求項９】
請求項８に記載されたデニム製品用生地から構成されるデニム製品。
【発明の詳細な説明】
【技術分野】
【０００１】
本発明は、デニム製品用糸の製造方法、並びにその方法によって製造されたデニム製品用糸、デニム製品用生地、及びデニム製品に関する。
【背景技術】
【０００２】
デニムパンツ、デニムジャケット、デニムシャツなどのデニム製品は、カジュアル衣料品として広く普及している。変わったところでは、デニム生地を使用した鞄などのデニム製品も見受けられる。
【０００３】
従来のデニム製品に使用されるデニム生地としては、インディゴ系染料で染色された綿糸を経糸とし、未染色の綿糸を緯糸とする綾織布が一般的である。従来のデニム生地の経糸は、特許文献１に記載されているように、中白になるように染色することが一般的である。
【０００４】
一方で、特許文献２や特許文献３のように、綿以外の素材を利用したデニム生地も提案されている。例えば、特許文献２には、ナイロン中空短繊維からなる紡績糸で構成した織物を使用したナイロンデニムが記載されている。
【０００５】
また、特許文献３には、ナイロンやポリエステルなどの合成繊維をインディゴ系染料で染色する方法が記載されている。特許文献２の［００１３］等によると、高温（９０〜１３０℃）の染色液にポリエステル等の合成繊維を投入したのち、染色物を十分に水洗し、その後乾燥するとされている。そして、この方法によれば、従来は染色が困難であったインディゴ系染料による合成繊維、特に通常のポリエステルの染色が可能になるとされている。
【先行技術文献】
【特許文献】
【０００６】
【特許文献１】特公昭４６−２７８９号公報
【特許文献２】特開２００４−３１６００３号公報
【特許文献３】特開平１０−２８０２８６号公報
【発明の概要】
【発明が解決しようとする課題】
【０００７】
特許文献１の方法では糸が中白に染色されている。このためユーザーがデニム生地を使用しているうちに、摩擦によるインディゴ系染料の脱落や糸の摩耗によって、糸の中白部分が露出する。これによって、デニム生地特有の色落ちによる独特の風合いが生まれる。このようなデニム特有の経年による風合いの変化を楽しむユーザーは少なくない。ユーザーの中には、購入したばかりのジーンズパンツの表面を紙やすりなどを利用して研磨し、中古感を再現する者までいる。
【０００８】
特許文献２にはナイロンデニムが記載されているものの、この文献には、ナイロンの糸を中白に染色することは記載されていない。
【０００９】
特許文献３の染色方法では、９０〜１３０℃の高温に加熱した染色液に合成繊維を１０〜６０分間浸漬して染色を行う。このため、合成繊維からなる糸が芯までインディゴ系染料で染色されてしまう可能性がある。
【００１０】
本発明は、ナイロン繊維を主たる構成繊維として含む糸をインディゴ系染料で中白にしかも連続的に染め上げることが可能なデニム製品用糸の製造方法を提供することを目的とする。その製造方法を利用することによって、ナイロン繊維を主たる構成繊維として含む糸でありながらも、糸の芯部が中白でありその外側はインディゴによって染色されたデニム製品用糸、デニム製品用生地、及びデニム製品を提供することを目的とする。
【課題を解決するための手段】
【００１１】
ナイロン繊維を主たる構成繊維として含む糸を、インディゴ系染料を含有する３５〜８８℃の染色液に対して浸漬してデニム製品用糸を連続的に製造する方法であり、前記糸を染色液に対して浸漬する工程は糸の芯の部分に染料が浸透しないように糸に張力を掛けた状態で行われるものであり、染色されたデニム製品用糸は、その芯の部分が中白であり、芯の外側はインディゴによって染色されたものであるデニム製品用糸の製造方法によって、上記の課題を解決する。
【００１２】
上記の製造方法を実施することによって、ナイロン繊維を主たる構成繊維として含む糸であって、糸の芯部が中白であり、芯部の外側はインディゴによって染色された状態であるデニム製品用糸が得られる。そして、このデニム製品用糸を利用することによって、その糸を生地を構成する糸とするデニム製品用生地が得られる。さらに、このデニム製品用生地を利用することによって当該デニム製用生地から構成されるデニム製品が得られる。
【００１３】
上記の製造方法において、糸を染色液に浸漬する工程は複数回にわたって行われるものであり、その浸漬する回数は一定であり、染色液のインディゴ濃度を５〜１００ｇ/Ｌの範囲で変更することが好ましい。これによって、染色液を入れた染色槽の数を増減させずに、インディゴ濃度を変更することで糸の染色濃さを自在に変更することが可能になる。
【００１４】
上記の製造方法において、ナイロン繊維を主たる構成繊維として含む糸の染色は、前記糸で構成したロープに張力を掛けた状態で浸漬液に対して浸漬することが好ましい。糸をロープ状に束ねることにより、張力等で糸切れが生じることを防いで、歩留まりよく染色を行うことが可能になる。
【００１５】
上記の製造方法において、染色液のｐＨは１１．０〜１３．９であることが好ましい。このようにすることによって、インディゴ系染料が糸により染着しやすくなり、インディンゴ染料の摩擦堅牢度もより向上させることが可能となる。
【００１６】
上記の製造方法において、ナイロン繊維を主たる構成繊維として含む糸は、ナイロンの短繊維を紡績してなるスパン糸とすることが好ましい。このようにすることによって、デニム製品の外観を綿糸を使用したような自然な風合いに仕上げることが可能になる。
【００１７】
上記の製造方法において、ナイロン繊維は、ナイロンの長繊維より構成されるフィラメント糸とすることが好ましい。このようにすることによって、糸の強度を向上させることが可能になる。
【発明の効果】
【００１８】
ナイロン繊維を主たる構成繊維として含む糸をインディゴ系染料で中白にしかも連続的に染め上げることが可能なデニム製品用糸の製造方法を提供することができる。その製造方法を利用することによって、ナイロン繊維を主たる構成繊維として含む糸でありながらも、糸の芯部が中白でありその外側はインディゴによって染色されたデニム製品用糸、デニム製品用生地、及びデニム製品を提供することができる。
【図面の簡単な説明】
【００１９】
【図１】ロープ染色機の一例を示す説明図である。
【発明を実施するための形態】
【００２０】
以下、デニム製品用糸の製造方法の一実施形態を示して説明する。本実施形態の方法は、ナイロン繊維を主たる構成繊維として含む糸で構成した糸を、３５〜８８℃の染色液に対して浸漬してデニム製品用糸を製造する方法であり、前記糸を染色液に対して浸漬する工程は糸の芯の部分に染料が浸透しないようにロープに張力を掛けた状態で行われるものであり、染色されたデニム製品用糸は、その芯の部分が中白であり、芯の外側はインディゴによって染色されたものであるデニム製品用糸の製造方法である。
【００２１】
前記糸を染色液に対して浸漬する工程は、例えば、ロープ染色により行ってもよいし、シート染色により行ってもよい。ロープ染色の場合は、前記糸をロープ状に束ねた状態で染色液に対して浸漬するため、張力等により糸切れが生じることが防止される。シート染色の場合は、複数本の糸をシート状に引き揃えた状態で染色液に対して浸漬する。ロープ状に複数の糸を束ねる工程を省略することができるため、製造コストを下げることが可能である。
【００２２】
ナイロン繊維を主たる構成繊維として含む糸は、糸の全質量に占めるナイロン繊維の質量が５０質量％を超えるものであればよい。ナイロン繊維以外の副成分としては、例えば、綿やウールなどの天然繊維、レーヨンやポリウレタンなどの化学繊維が挙げられる。これらの副成分は、混紡したり交撚したりすることができる。
【００２３】
ナイロン繊維を主たる構成繊維として含む糸は、芯の部分が中白であり、芯の外側はインディゴ系染料によって染色される。このため、糸は中実に構成することが好ましい。芯の部分の中白に残すことによって、デニム製品を使用するにつれて経時的に糸の中白な部分を露出させることが可能になる。これによって、ナイロン繊維を主たる構成繊維とする糸でありながらも、従来の綿糸で構成したデニム製品用糸と同様にデニム特有の色落ちを楽しむことが可能である。
【００２４】
ナイロン繊維を主たる構成繊維として含む糸は、従来の綿糸に比べて、軽量であり、引張強度に優れ、しかも速乾性においても優れる。このため、ナイロン繊維を主たる構成繊維として含む糸を使用して得たデニム製品用生地及びデニム製品は、軽量で、破れにくく、濡れても乾きやすい。このような点で従来の綿を使用したデニム製品よりも優れる。
【００２５】
上記のような中白なナイロン繊維の糸は、３５〜８８℃のアルカリ性の染色液に対して糸に張力を掛けた状態で糸を染色液に浸漬し、その後インディゴ系染料を酸化することによって得ることができる。染色液の温度は、７８〜８８℃であることがより好ましい。糸に張力を掛けた状態で上記温度の染色液に浸漬した場合、糸の外側にインディゴ系染料が浸透し、糸の芯の部分にはインディゴ系染料が浸透しないようにすることができる。ナイロンは結晶性が高くインディゴ系染料に対して染まり難い。上記のような温度範囲にすることで、ナイロン繊維を構成繊維とする糸であっても、インディゴ系染料で糸の芯の部分の外側を染色することができる。これは、高温によりナイロン分子の分子間の距離が大きくなり、複数のナイロン分子の間にインディゴ分子が入りやすくなるためであると推測される。
【００２６】
ナイロン繊維を主たる構成繊維として含む糸から構成される糸に張力を掛けた状態で染色液に浸漬するには、例えば、図１に示したロープ染色機１を使用して行うことができる。図１のロープ染色機１は、ナイロン繊維を主たる構成繊維として含む糸１６を巻き付けるための糸巻１１と、精錬槽１２と、複数の染色槽１３と、複数の方向変換用のローラー１４と、絞りローラー１５と、酸化用ローラー１７を備えている。この装置では、糸は一方の糸巻１１から他方の糸巻（図示略）へと糸が巻き取られる過程で、糸が染色槽１３に溜められた染色液と大気などの酸素を含む気体中とを通過する際に、糸が連続的に染色される。
【００２７】
装置１の精錬槽１２には加熱された水が入っており、糸の表面に付着した不純物を除去する。染色槽１３には、水溶性のインディゴ系染料のロイコ体を含有する染色液が入れられている。染色槽内には、ローラー１４が配置されている。染色槽内のローラー１４に対してナイロン繊維を主たる構成繊維として含む糸を束にしたロープを張力を掛けた状態で架け渡すことができる。糸を巻き取ることで、染色槽内に貯留された染色液中に糸を通過させることができる。このようにして、ナイロン繊維を含む糸を張力を掛けた状態で染色液に浸漬することができる。その後、染色槽内に投入されたロープは、一対の絞りローラー１５で余分な染色液が落とされる。その後ロープは酸化用ローラー１７を通過する。ロープに付着したインディゴ系染料は、酸化用ローラー１７を通過する際に大気など酸素を含む気体中で酸化を受けて、固化する。酸化用ローラー１７は、ロープが通過する距離を稼ぐためのものであり、複数のローラーが上下方向又は左右方向に対して所定のピッチを空けて配置されている。
【００２８】
シート染色を行う場合の染色機の構成は、図１のロープ染色機と同様にすることができる。ただし、糸巻１６に対して複数の糸を平行に引き揃えた状態で巻き取る点、糸に係る張力などを変更する必要がある。
【００２９】
ナイロン繊維を主たる構成繊維として含む糸の染色は、複数回にわたって行うことが好ましい。この点、図１のロープ染色機１は、１つの精錬槽１２と、４つの染色槽１３とを備えている。ロープは染色液への浸漬、絞り、酸化を４回受けることになる。ロープが染色槽を通過するごとに糸にインディゴ系染料が付着し、糸がより濃色に染め上げられる。各染色槽１４には、インディゴ系染料を含有する染料が貯留される。染色液のインディゴ濃度は、５〜１００ｇ/Ｌの範囲で変更することができる。これによって、糸の染色濃さを染色槽１３の数を増減させることなく変更することが可能になる。例えば、薄く糸を染め上げたいときは、インディゴ濃度を小さくすることにより薄く染め上げることができる。濃く糸を染め上げたいときは、インディゴ濃度を大きくすることにより濃く染め上げることができる。すなわち、ロープを染色液に浸漬する工程は複数回にわたって行われるものであり、その浸漬する回数は一定であり、染色液のインディゴ濃度を５〜１００ｇ/Ｌの範囲で変更することによって、ロープ染色機１の構成を変更することなく、糸の染色濃さを自在に変更することが可能になる。
【００３０】
糸又はロープを染色液に浸漬する時間は、特に制限されない。例えば、一回当たりの浸漬時間が１０〜４０秒となるようにすればよい。酸化時間についても、同様に特に限定されない。例えば、１回あたりの酸化時間が６０〜２４０秒となるようにすればよい。
【００３１】
図１のロープ染色装置１において図示は省略するが、最後の染色槽にロープを通した後は、糊を満たした染色槽を通したり、熱風を吹き付けたりした後、他方の糸巻に巻き取る工程を行えばよい。
【００３２】
ロープ染色の場合は、複数の糸を束状にして軽く撚られた状態で複数のローラー１４によって、糸が搬送される。複数の糸をシート状に並べて染色槽に供給するシート染色法などでは、糸が細いとローラーで糸を搬送する過程で糸が切れてしまう場合がある。糸が切れるとローラーなど染色装置に糸が巻き付いて著しく作業効率を低下させる。ロープ染色法では、糸が軽く撚られているため、細糸でも切れ難い。このため、細い糸であっても、効率よく染色を行うことが可能である。例えば、７０〜９００ｄｔｅｘの糸を中白に染色することが可能である。
【００３３】
細い糸を破断させずに染色する場合は、糸を糸巻に巻き付けた状態で染色液に浸漬するチーズ染色を行うことが考えられる。しかしながら、チーズ染色の場合はポンプで染色液を循環さながら染色を行うため、糸の芯の部分が染着してしまう。
【００３４】
上述の通り、染色液の温度は、３５〜８８℃の範囲に設定する。染色液の温度が過度に高い場合は、染色液を加圧する設備が必要になるが、上記のような温度範囲であれば加圧設備は特に必要ない。このため、染色機の構成を簡素なものにすることが可能である。耐圧設備を必要としないため、上述の通り、複数のローラー１４を利用して、糸を連続的に複数の染色槽に供給することが可能になる。また、圧力を制御する必要がなくなるため、染色をバッチ式ではなく、連続式で行うことが可能になり、染色作業の効率を飛躍的に上昇させることが可能になる。
【００３５】
染色液のｐＨは、１１．０〜１３．９とすることが好ましい。上述の通り、ナイロンは結晶性が高く、インディゴ系染料では染着しづらい。染色液のｐＨを上記のようにすることによって、ナイロン繊維を主たる構成繊維として含む糸に対するインディゴ系染料の染着性を向上させて、染料の堅牢性も向上させることができる。
【００３６】
ナイロン繊維を主たる構成繊維として含む糸は、ナイロンの短繊維を紡績してなるスパン糸としてもよいし、ナイロンの長繊維より構成されるフィラメント糸としてもよい。スパン糸とした場合は、綿糸をインディゴで染め上げた従来のデニム繊維用糸同様の風合いに仕上げることが可能になる。フィラメント糸とした場合は、引張強度が強く光沢感のあるデニム繊維用糸とすることができる。上述の通り、ロープ染色の場合は、糸を破断し難くすることができるため、スパン糸としても歩留まりは良好である。ナイロンの短繊維は、例えば、繊維径が１５〜４８μｍであることが好ましく、１５〜１８μｍであることがより好ましい。ナイロンの長繊維は、例えば、繊維径が１５〜２０μｍであることが好ましい。
【００３７】
使用するインディゴ系染料は、発色団に以下の化１の構造を有しており、還元されることによりロイコ体を形成して水溶化し、酸化することで水に対して不溶化するバット染料であればよい。
【化１】
2018145556.tif 000003
【００３８】
使用するインディゴ系染料は、以下の化２に示すインディゴであることが好ましい。
【化２】
2018145556.tif 000004
【００３９】
染色液には還元剤、及び/又はアルカリ剤を配合することが好ましい。配合する還元剤としては、例えば、亜ジチオン酸ナトリウム、グルコースなどが挙げられる。アルカリ剤としては、例えば、水酸化ナトリウム、水酸化カリウムなどが挙げられる。
【実施例】
【００４０】
以下、本発明の実施例を挙げてより具体的に説明する。
【００４１】
以下のようにして、ナイロン繊維で構成した糸を、インディゴ系染料で染色して、試験片を作製した。それぞれの試験片について、種々の条件で染色を行い、糸の芯部分が中白に染まっているか、染色の濃さ（染色濃度）、摩擦堅牢度を評価した。
【００４２】
糸は、繊維長３８ｍｍ程度のナイロン繊維を用いて紡績した２８０ｄｔｅｘのスパン糸を使用した。染色液は、インディゴ染料、ＮａＯＨ、亜ジチオン酸ナトリウム、グルコース、及び水を混合して、ｐＨ、インディゴ濃度及び温度を種々変化させたものを用意した。
【００４３】
上記のスパン糸を５００本束ねてロープ上にしたものを６本引き揃えた状態でボビンに巻き取って、図１のロープ染色機にセットした。精錬槽には熱水が投入されており、複数の染色槽には上記の染色液が投入されている。このため、複数のローラーでロープを搬送する過程で精錬が行われ、その後、染色液への浸漬、絞り、酸化が連続的に繰り返し行われる。浴比は１：３００程度になるようにし、染色液への１回あたりの浸漬時間は４０秒、１回あたりの酸化時間は２４０秒になるようにした。
【００４４】
染色液の温度と染色液のｐＨとを表１のように変化させて、ロープ染色を行った。温度とｐＨとを変更して染められたそれぞれの糸を経糸として使用し、未染色のナイロン繊維で構成した糸を緯糸として使用して、綾織の試験片を作製した。染色液のインディゴ濃度は１５ｇ/Ｌとした。各試験片について、目視による染色濃度を評価し、ＪＩＳＬ０８４９ＩＩ形法（乾式）の方法に準拠して染料の摩擦堅牢度を評価した。併せて、それぞれの糸を切断して断面を目視で観察した。各試験片の評価結果を表２に示す。表２において中白の欄について×を付したものは、糸の芯の部分に中白部分が確認できなかったものであり、〇を付したものは、糸の芯の部分に中城部分が確認できたものである。摩擦堅牢度及び染色濃度の欄に×を付したものは、それぞれ摩擦によって染色後の試験片の染料が退色したり色移りしやすかったもの、染色後の試験片の色が薄かったものを示す。摩擦堅牢度及び染色濃度の欄に〇を付したものは、摩擦堅牢度及び染色濃度が優れていたものを示す。、摩擦堅牢度及び染色濃度の欄に◎を付したものは摩擦堅牢度及び染色濃度が特に優れていたものを示す。
【００４５】
【表１】
2018145556.tif 000005
【００４６】
【表２】
2018145556.tif 000006
【００４７】
表１及び表２から明らかなように、染色液のｐＨ及び温度が高い方が染色濃度及び摩擦堅牢度が高くなる傾向が確認された。一方、染色液の温度が過度に高いと糸の芯部分まで染色されてしまうことがわかった。これは、染色液の温度が沸点に近づき、染色液中から気泡が立ち上りその気泡によってロープに染料が浸透しやすくなったことによるものと推測される。
【００４８】
次に、染色液のｐＨを１２．０、温度を８０℃に固定し、インディゴ濃度を５〜１００ｇ/Ｌの範囲で変更して、ロープ染色機の４つの染色槽に投入した。その後、ロープ染色機を稼働してインディゴ濃度を変化さて糸を染め上げ、染色された糸を使用して上記と同様にして綾織りの試験片を作製した。
【００４９】
４つの染色槽を全て１０ｇ/Ｌのインディゴ濃度とした場合の試験片と、４つの染色槽を全て５０ｇ/Ｌのインディゴ濃度とした場合の試験片と、４つの染色槽を全て８０ｇ/Ｌのインディゴ濃度とした場合の試験片とを比較すると、インディゴ濃度が濃くなるにつれて、試験片のインディゴ色が濃くなることが確認された。染色槽の数を変更するなど装置構成を変更しなくても、染色槽に投入する染色液の染色濃度を変更することによって、染めの強さを制御することができることが確認された。
【００５０】
上述の評価で良好な成績を示した試験片１１と同様の製造方法で、デニム製品用糸、及びデニム製品用生地を作製した。そして、さらに定法にしたがって、デニム製品用生地を使用してジーンズパンツを縫製した。このナイロン繊維製のジーンズパンツは、綿で構成した従来のジーンズパンツに比較すると、速乾性に優れており、軽量であった。ナイロン繊維製のジーンズパンツの風合いは、従来の綿で構成したジーンズパンツと同じであった。ナイロン繊維製のジーンズパンツの表面をサンドペーパーで削り、洗濯するなどして中古加工を行ったところ、綿で構成した従来のジーンズパンツと同じような色落ちを示した。一方で、ナイロン製のジーンズパンツは、綿で構成した従来のジーンズパンツに比較して、引き裂けにくく、特に中古加工を行った部分から引き裂けにくい傾向があることが確認された。
【符号の説明】
【００５１】
１      ロープ染色機
１１    糸巻
１２    精錬槽
１３    染色槽
１４    ローラー
１５    絞りローラー
１６    糸
１７    酸化ローラー
【図１】
2018145556.tif 000007
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
ナイロン繊維を主たる構成繊維として含む糸を、インディゴ系染料と還元剤とを含有する３５〜８８℃の染色液に対して浸漬して、デニム製品用糸を連続的に製造する方法であり、
インディゴ系染料は、還元されることにより水溶化し、酸化することで水に対して不溶化するものであり、
前記糸を染色液に対して浸漬する工程は糸の芯の部分に染料が浸透しないように糸に張力を掛けた状態で連続的に行われるものであり、
染色されたデニム製品用糸は、その芯の部分が中白であり、芯の外側はインディゴ系染料によって染色されたものであるデニム製品用糸の製造方法。
【請求項２】
前記糸を染色液に対して浸漬する工程は、前記糸で構成したロープに張力を掛けた状態で染色液に対して浸漬するものである請求項１に記載のデニム製品用糸の製造方法。
【請求項３】
前記糸を染色液に浸漬する工程は複数回にわたって行われるものであり、その浸漬する回数は一定であり、染色液のインディゴ濃度を５〜１００ｇ/Ｌの範囲で変更する請求項１又は２に記載のデニム製品用糸の製造方法。
【請求項４】
染色液のｐＨは、１１．０〜１３．９である請求項１ないし３のいずれかに記載のデニム製品用糸の製造方法。
【請求項５】
ナイロン繊維を主たる構成繊維として含む糸は、ナイロンの短繊維を紡績してなるスパン糸である請求項１ないし４のいずれかに記載のデニム製品用糸の製造方法。
【請求項６】
ナイロン繊維を主たる構成繊維として含む糸は、ナイロンの長繊維より構成されるフィラメント糸である請求項1ないし５のいずれかに記載のデニム製品用糸の製造方法。
【請求項７】
ナイロン繊維を主たる構成繊維として含む糸であって、糸の芯部が中白であり、芯部の外側はインディゴによって染色された状態であるデニム製品用糸。
【請求項８】
請求項７に記載されたデニム製品用糸を生地を構成する糸とするデニム製品用生地。
【請求項９】
請求項８に記載されたデニム製品用生地から構成されるデニム製品。
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
ナイロン繊維を主たる構成繊維として含む糸を、インディゴ系染料と還元剤とを含有する３５〜８８℃の染色液に対して浸漬して、デニム製品用糸を連続的に製造する方法であり、
インディゴ系染料は、還元されることにより水溶化し、酸化することで水に対して不溶化するものであり、
前記糸を染色液に対して浸漬する工程は糸の芯の部分に染料が浸透しないように糸に張力を掛けた状態で連続的に行われるものであり、
染色されたデニム製品用糸は、その芯の部分が中白であり、芯の外側はインディゴ系染料によって染色されたものであるデニム製品用糸の製造方法。
【請求項２】
前記糸を染色液に対して浸漬する工程は、前記糸で構成したロープに張力を掛けた状態で染色液に対して浸漬するものである請求項１に記載のデニム製品用糸の製造方法。
【請求項３】
前記糸を染色液に浸漬する工程は複数回にわたって行われるものであり、その浸漬する回数は一定であり、染色液のインディゴ濃度を５〜１００ｇ/Ｌの範囲で変更する請求項１又は２に記載のデニム製品用糸の製造方法。
【請求項４】
染色液のｐＨは、１１．０〜１３．９である請求項１ないし３のいずれかに記載のデニム製品用糸の製造方法。
【請求項５】
ナイロン繊維を主たる構成繊維として含む糸は、ナイロンの短繊維を紡績してなるスパン糸である請求項１ないし４のいずれかに記載のデニム製品用糸の製造方法。
【請求項６】
ナイロン繊維を主たる構成繊維として含む糸は、ナイロンの長繊維より構成されるフィラメント糸である請求項1ないし５のいずれかに記載のデニム製品用糸の製造方法。
【請求項７】
ナイロン繊維を主たる構成繊維として含む糸であって、糸の芯部が中白であり、芯部の外側はインディゴ系染料によって染色された状態であって、
インディゴ系染料は、還元剤の存在下で還元されることにより水溶化し、酸化することで水に対して不溶化する性質を有するものであるデニム製品用糸。
【請求項８】
請求項７に記載されたデニム製品用糸を生地を構成する糸とするデニム製品用生地。
【請求項９】
請求項８に記載されたデニム製品用生地から構成されるデニム製品。